GO / PVA 방사액 제조 예 A 에서 얻 어 진 GO / PVA 방사액 을 압출기 ( extruder ) 내 에 넣 고 , 압출기 로부터 아세톤 ( 100 %) 이 담겨진 응 고욕 내 로 GO / PVA 방사액 을 방사 하 여 응 고욕 내 에 GO / PVA 겔 섬유 를 형성 및 이 를 응고 하 여 GO / PVA 섬유 를 형성 하 였 다 . 이 때 , 응 고욕 내 에 GO / PVA 겔 섬유 를 약 4 시간 동안 머무르 게 하 여 내부 의 DMF 를 충분히 제거 함 에 따른 응고 를 수행 하 여 GO / PVA 섬유 를 형성 한 후 , GO / PVA 섬유 를 일정 한 속도 로 권 취하 여 응 고욕 으로부터 분리 시켰 다 . 응 고욕 으로부터 분리 되 고 권 취 된 GO / PVA 섬유 를 약 71 % 의 습도 를 갖 는 항습 기 내 에 약 6 시간 동안 보관 하 여 GO / PVA 섬유 내 에 수분 을 공급 하 였 다 . 이 때 , 항습 기 내 에 포화 황산암모늄 용액 을 배치 하 여 습도 를 조절 하 였 다 . 상기 수분 이 공급 된 GO / PVA 섬유 를 지면 과 수평 방향 으로 배치 시킨 후 PVA 의 유리 전 이온 도 대비 높 은 온도 인 80 ℃ 에서 연신 하 였 다 . 연신 된 GO / PVA 섬유 를 지면 과 수직 방향 으로 배치 시킨 후 , 약 120 g 의 추 를 단 상태 에서 약 100 ℃ 의 온도 로 약 4 시간 동안 열처리 한 후 분당 10 ℃ 의 속도 로 냉각 시켜 결정 화 하 였 다 .